(57)【要約】【課題】  温度上昇に伴う抵抗変化量を十分に大きくできるＰＴＣサーミスタを提供すること。【解決手段】  互いに対向した状態で配置された一対の電極２，３と、一対の電極２，３の間に配置されたサーミスタ素体１とを有し、サーミスタ素体１は、内部に空隙を有する絶縁性基材と、空隙に充填された樹脂組成物とを有し、樹脂組成物は、熱硬化性樹脂及び／又は熱可塑性樹脂と、導電性粒子とを含み、絶縁性基材において、サーミスタ素体１の厚み方向の線膨張係数が、厚み方向に垂直な方向の線膨張係数よりも大きくなっていることを特徴とするＰＴＣサーミスタ。【選択図】  図１
2005285999.tif 000002
【特許請求の範囲】
【請求項１】
互いに対向した状態で配置された一対の電極と、前記一対の電極の間に配置されたサーミスタ素体とを有し、
前記サーミスタ素体は、内部に空隙を有する絶縁性基材と、前記空隙に充填された樹脂組成物とを有し、
前記樹脂組成物は、熱硬化性樹脂及び／又は熱可塑性樹脂と、導電性粒子とを含み、
前記絶縁性基材において、前記サーミスタ素体の厚み方向の線膨張係数が、前記厚み方向に垂直な方向の線膨張係数よりも大きくなっていることを特徴とするＰＴＣサーミスタ。
【請求項２】
前記絶縁性基材は、織布又は不織布であることを特徴とする請求項１記載のＰＴＣサーミスタ。
【請求項３】
前記織布又は前記不織布は、液晶ポリマーからなる繊維で構成されていることを特徴とする請求項２記載のＰＴＣサーミスタ。
【請求項４】
互いに対向した状態で配置された一対の電極と、前記一対の電極の間に配置されたサーミスタ素体とを有し、
前記サーミスタ素体は、該サーミスタ素体の厚み方向に垂直な方向に配向した液晶ポリマーと、導電性粒子とを含むものであることを特徴とするＰＴＣサーミスタ。
【請求項５】
互いに対向した状態で配置された一対の電極と、前記一対の電極の間に配置されたサーミスタ素体とを有し、
前記サーミスタ素体は、内部に空隙を有する絶縁性基材と、前記空隙に充填された樹脂組成物とを有することを特徴とするＰＴＣサーミスタ。
【請求項６】
前記サーミスタ素体は、該サーミスタ素体の厚み方向の線膨張係数をα１、前記厚み方向に垂直な方向の線膨張係数をα２として、（α１／α２）の値が下記式：
１．５≦（α１／α２）
の条件を満たしていることを特徴とする請求項１〜５のうちのいずれか一項に記載のＰＴＣサーミスタ。
【発明の詳細な説明】
【技術分野】
【０００１】
本発明は、ＰＴＣ（Positive Temperature Coefficient）サーミスタに関する。
【背景技術】
【０００２】
ＰＴＣ（Positive Temperature Coefficient：正特性）サーミスタは、互いに対向した状態で配置された一対の電極と、当該一対の電極の間に配置されたサーミスタ素体とを少なくとも備える構成を有している。そして、上記サーミスタ素体は、一定の温度範囲において温度の上昇とともにその抵抗値が急激に増大する「正の抵抗−温度特性」を有している。
【０００３】
ＰＴＣサーミスタは、上記の特性を利用して、例えば、自己制御型発熱体、温度センサ、限流素子、過電流保護素子等として、電子機器の回路保護に使用される。このＰＴＣサーミスタには、上記の用途等に使用する観点から、非動作時の室温抵抗値が低く、非動作時の室温抵抗値と動作時の抵抗値との変化量（以下、必要に応じて「抵抗変化量」という）が大きいこと、繰り返し動作させた場合における抵抗値の変化量（使用初期の抵抗値と繰り返し動作させた後の抵抗値との差）が小さいこと、遮断特性に優れること、及び、素子の発熱温度が低いこと、並びに、小型化、軽量化及び低コスト化が図れること等が要求される。
【０００４】
ＰＴＣサーミスタは、セラミック材料からなるサーミスタ素体を搭載するタイプのものが一般的であるが、このタイプのＰＴＣサーミスタは、遮断特性に劣り、サーミスタ素体の発熱温度が高く、小型化、軽量化、低コスト化が困難であった。特に、リチウムイオン電池を代表とする電池の過電流保護素子として用いる場合、ＰＴＣサーミスタの動作温度は比較的低温（例えば、１００℃程度以下、好ましくは８０〜９５℃程度）であることが望まれているが、上記のタイプのＰＴＣサーミスタはこの動作温度を満足することが困難であった。
【０００５】
そこで、上述の動作温度の低温化等の要求に応えるために、高分子マトリックスと導電性粒子とからなる成形体をサーミスタ素体として備えるタイプの有機質正特性サーミスタ（以下、必要に応じて「Ｐ−ＰＴＣサーミスタ」という）の検討がなされている。
【０００６】
このようなＰ−ＰＴＣサーミスタとしては、例えば、ポリエチレン、ポリプロピレン等の熱可塑性樹脂からなる高分子マトリックスに、金属やカーボンブラック等の導電性粒子を分散させてなるサーミスタ素体を搭載したものが提案されている（例えば、特許文献１参照）。また、エポキシ樹脂、ポリイミド樹脂、不飽和ポリエステル樹脂、シリコン樹脂、ポリウレタン樹脂及びフェノール樹脂等の熱硬化性樹脂からなる高分子マトリックスに、炭素繊維、黒鉛繊維、黒鉛層間化合物繊維、金属繊維及びセラミック等の繊維状導電性粒子を分散させてなるサーミスタ素体を搭載したものが提案されている（例えば、特許文献２参照）。
【０００７】
これらのＰ−ＰＴＣサーミスタでの抵抗値が所定の温度で急激に増大するのは、サーミスタ素体を構成する高分子マトリックスが、温度の上昇に伴い膨張し、サーミスタ素体中において導電性微粒子により構築された導電経路を切断する作用に起因するものと考えられている。
【特許文献１】米国特許第３５９１５２６号明細書
【特許文献２】米国特許第４９６６７２９号明細書
【発明の開示】
【発明が解決しようとする課題】
【０００８】
しかしながら、上述した特許文献１及び２に記載されたＰ−ＰＴＣサーミスタは、ＰＴＣサーミスタに必須な特性である温度上昇に伴う抵抗変化量の大きさが未だ不十分であり、この抵抗変化量の更なる向上が望まれている。
【０００９】
本発明は上記従来技術の有する課題に鑑みてなされたものであり、温度上昇に伴う抵抗変化量を十分に大きくできるＰＴＣサーミスタを提供することを目的とする。
【課題を解決するための手段】
【００１０】
上記目的を達成するために、第１の発明に係るＰＴＣサーミスタは、互いに対向した状態で配置された一対の電極と、一対の電極の間に配置されたサーミスタ素体とを有し、サーミスタ素体は、内部に空隙を有する絶縁性基材と、空隙に充填された樹脂組成物とを有し、樹脂組成物は、熱硬化性樹脂及び／又は熱可塑性樹脂と、導電性粒子とを含み、絶縁性基材において、サーミスタ素体の厚み方向の線膨張係数が、厚み方向に垂直な方向の線膨張係数よりも大きくなっていることを特徴とするものである。
【００１１】
ここで、上記絶縁性基材において、サーミスタ素体の厚み方向の線膨張係数が、厚み方向に垂直な方向（以下、必要に応じて「面方向」という）の線膨張係数よりも大きくなっていること、つまり、絶縁性基材が線膨張係数について異方性を有していることは、以下の方法で確認することができる。すなわち、絶縁性基材に、熱硬化性樹脂や熱可塑性樹脂樹脂等の温度上昇により膨張する樹脂を含浸させ、熱硬化性樹脂においては適度な温度で硬化した後、熱機械分析装置（ＴＭＡ）を用いて、厚み方向の線膨張係数と面方向の線膨張係数とを測定し、これらの線膨張係数を比較することにより確認することができる。
【００１２】
かかるＰＴＣサーミスタは、サーミスタ素体として上述した構成のものを備えていることにより、温度上昇に伴う抵抗変化量を十分に大きくすることができる。この抵抗変化量を十分に大きくすることができる理由について、本発明者らは以下のように推察する。まず、サーミスタ素体を構成する樹脂組成物は、温度の上昇に伴って膨張する。このとき、上述した異方性のある絶縁性基材の存在により、サーミスタ素体の面方向への樹脂組成物の膨張が抑制されると考えられる。こうなると、樹脂組成物は、容易に膨張可能な方向、すなわちサーミスタ素体の厚み方向に大きく膨張することとなり、サーミスタ素体中において導電性微粒子により厚み方向に構築された導電経路が容易に切断されることとなる。これにより、第１の発明に係るＰＴＣサーミスタは、温度上昇に伴う抵抗変化量を十分に大きくすることが可能となると考えられる。
【００１３】
また、第１の発明に係るＰＴＣサーミスタにおいて、絶縁性基材は、織布又は不織布であることが好ましい。
【００１４】
織布及び不織布は、線膨張係数について十分な異方性を有しており、その線膨張係数を、サーミスタ素体の面方向よりも厚み方向に十分に大きなものとすることができる。そのため、サーミスタ素体においては、面方向への膨張がより十分に抑制され、その分、厚み方向への膨張がより一層増大することとなる。その結果、ＰＴＣサーミスタは、温度上昇に伴う抵抗変化量をより大きくすることができる。
【００１５】
更に、上記織布又は上記不織布は、液晶ポリマーからなる繊維で構成されていることが好ましい。
【００１６】
液晶ポリマーは、紡糸工程において延伸処理を施すことにより、線膨張係数の異方性を示し、繊維の長さ方向の線膨張係数が小さくなる特性を示す。また、昇温時に繊維の長さ方向が収縮する、負の膨張率を持つものもあり、これにより大きな線膨張係数の異方性を示す。したがって、このような液晶ポリマーを用いることにより、サーミスタ素体においては、面方向への膨張がより十分に抑制され、その分、厚み方向への膨張がより一層増大することとなり、ＰＴＣサーミスタは、温度上昇に伴う抵抗変化量をより大きくすることができる。
【００１７】
また、第２の発明に係るＰＴＣサーミスタは、互いに対向した状態で配置された一対の電極と、一対の電極の間に配置されたサーミスタ素体とを有し、サーミスタ素体は、該サーミスタ素体の厚み方向に垂直な方向に配向した液晶ポリマーと、導電性粒子とを含むものであることを特徴とするものである。
【００１８】
かかるＰＴＣサーミスタにおいて、上記液晶ポリマーは、熱可塑性樹脂であるとともに、第１の発明に係るＰＴＣサーミスタに使用される絶縁性基材と同様の性質を有していると考えられる。すなわち、液晶ポリマーは、温度の上昇に伴って膨張するが、サーミスタ素体の面方向に配向していることにより、面方向への膨張が抑制され、その分、厚み方向へ大きく膨張することとなると考えられる。したがって、温度の上昇に伴って、サーミスタ素体中において導電性微粒子により厚み方向に構築された導電経路が容易に切断されることとなる。よって、ＰＴＣサーミスタは、温度上昇に伴う抵抗変化量を十分に大きくすることが可能となると考えられる。
【００１９】
なお、第２の発明に係るＰＴＣサーミスタにおいて、上記液晶ポリマーがサーミスタ素体の厚み方向に垂直な方向に配向していることは、熱機械分析装置（ＴＭＡ）を用いて、サーミスタ素体の厚み方向の線膨張係数と面方向の腺膨張係数とを測定し、これらの線膨張係数を比較することにより確認することができる。
【００２０】
更に、第３の発明に係るＰＴＣサーミスタは、互いに対向した状態で配置された一対の電極と、一対の電極の間に配置されたサーミスタ素体とを有し、サーミスタ素体は、内部に空隙を有する絶縁性基材と、空隙に充填された樹脂組成物とを有することを特徴とするものである。
【００２１】
このように、樹脂組成物を絶縁性基材の空隙に充填することにより、サーミスタ素体の面方向への膨張を抑制することができ、厚み方向への膨張を増大させることが可能となる。これにより、サーミスタ素体中において導電性微粒子により厚み方向に構築された導電経路が容易に切断されることとなり、温度上昇に伴う抵抗変化量を十分に大きくすることが可能となると考えられる。
【００２２】
また、第１〜第３の発明に係るＰＴＣサーミスタにおいて、サーミスタ素体は、該サーミスタ素体の厚み方向の線膨張係数をα１、厚み方向に垂直な方向の線膨張係数をα２として、（α１／α２）の値が下記式：
１．５≦（α１／α２）
の条件を満たしていることが好ましい。
【００２３】
ここで、上記（α１／α２）の値は、以下の方法で算出される。すなわち、熱機械分析装置（ＴＭＡ）を用いて、サーミスタ素体の厚み方向の線膨張係数α１と、面方向の腺膨張係数α２とを測定し、このα１及びα２から（α１／α２）の値が算出される。
【００２４】
かかるＰＴＣサーミスタは、サーミスタ素体の面方向への樹脂組成物の膨張が十分に抑制されており、厚み方向への膨張が十分に増大しているため、温度の上昇に伴って、サーミスタ素体中において導電性微粒子により厚み方向に構築された導電経路がより容易に切断されることとなり、より大きな抵抗変化量を得ることができる。
【発明の効果】
【００２５】
本発明によれば、温度上昇に伴う抵抗変化量を十分に大きくできるＰＴＣサーミスタを提供することができる。
【発明を実施するための最良の形態】
【００２６】
以下、図面を参照しながら本発明の好適な実施形態について詳細に説明する。なお、以下の説明では、同一又は相当部分には同一符号を付し、重複する説明は省略する。
【００２７】
（第１実施形態）
図１は、本発明のＰＴＣサーミスタの第１実施形態の基本構成を示す模式断面図である。
【００２８】
図１に示すＰＴＣサーミスタ１０は、正の抵抗−温度特性を有するシート状のサーミスタ素体１を備えている。このサーミスタ素体１は、第１の面と当該第１の面に平行な第２の面とを有しており、第１の面上には平板状の電極２が設けられ、第２の面上には平板状の電極３が設けられている。したがって、電極２と電極３とは、互いに対向した状態で配置され、サーミスタ素体１は、電極２と電極３との間に配置されることになる。そして、電極２にはリード４が電気的に接続され、電極３にはリード５が電気的に接続されている。
【００２９】
サーミスタ素体１は、上述した第１の発明に係るＰＴＣサーミスタにおけるサーミスタ素体の構成を有している。以下、このサーミスタ素体１について詳細に説明する。
【００３０】
サーミスタ素体１は、熱硬化性樹脂及び／又は熱可塑性樹脂と、導電性粒子とを含む樹脂組成物が、空隙を有する絶縁性基材の空隙に充填された構成を有するものである。そして、上記絶縁性基材は、該絶縁性基材におけるサーミスタ素体１の厚み方向の線膨張係数が、厚み方向に垂直な方向（面方向）の線膨張係数よりも大きい異方性のある基材となっている。
【００３１】
ここで、サーミスタ素体１の厚み方向とは、サーミスタ素体１の第１の面又は第２の面に垂直な方向を意味する。また、サーミスタ素体１の厚み方向とは、電極２と電極３との間に印加される電界の方向であると言い換えることもできる。
【００３２】
サーミスタ素体１が上記の構成を有するものであると、温度の上昇によって樹脂組成物が膨張する際に、上記絶縁性基材の存在により、樹脂組成物は、サーミスタ素体１の面方向への膨張が抑制され、厚み方向に大きく膨張することとなる。したがって、ＰＴＣサーミスタ１０は、温度の上昇に伴って、サーミスタ素体１中において導電性微粒子により厚み方向に構築された導電経路が容易に切断されることとなり、抵抗変化量を十分に大きくすることができる。
【００３３】
まず、サーミスタ素体１を構成する樹脂組成物について説明する。樹脂組成物は、熱硬化性樹脂及び／又は熱可塑性樹脂と、導電性粒子とを含むものである。
【００３４】
ここで、上記熱硬化性樹脂としては、従来、サーミスタ素体に用いられている熱硬化性樹脂を特に制限なく使用することができる。
【００３５】
熱硬化性樹脂の具体例としては、エポキシ樹脂、ポリイミド樹脂、不飽和ポリエステル樹脂、シリコン樹脂、ポリウレタン樹脂及びフェノール樹脂等が挙げられる。これらの中でも、より十分な抵抗変化量及び耐熱性が得られることから、エポキシ樹脂が好ましい。
【００３６】
このような熱硬化性樹脂の分子量は、重量平均分子量Ｍｗが３００〜１００００であることが好ましい。これらの熱硬化性樹脂は１種のみを用いても２種以上を併用してもよく、異なる種類の熱硬化性樹脂同士が架橋された構造を有するものを用いてもよい。
【００３７】
ＰＴＣサーミスタ１０において、サーミスタ素体１の樹脂組成物が熱硬化性樹脂を含む場合には、後述する熱可塑性樹脂を含むＰＴＣサーミスタ１０と比較して、より優れた耐熱性を得ることができる。
【００３８】
また、上記熱可塑性樹脂としては、従来、サーミスタ素体に用いられている熱可塑性樹脂を特に制限なく使用することができるが、本発明の効果をより十分に得る観点から、結晶性ポリマーを使用することが好ましい。
【００３９】
この熱可塑性樹脂の融点は、動作時の熱可塑性樹脂の融解による流動、素体の変形などを防止するために、７０〜２００℃であることが好ましい。
【００４０】
熱可塑性樹脂の具体例としては、（１）ポリオレフィン（例えば、ポリエチレン）、（２）少なくとも１種のオレフィン（例えばエチレン、プロピレン）と、少なくとも１種の極性基を含有するオレフィン性不飽和モノマ−に基づく繰り返し単位で構成されたコポリマ−（例えば、エチレン−酢酸ビニルコポリマ−）、（３）ハロゲン化ビニルおよびビニリデンポリマ−（例えば、ポリビニルクロライド、ポリビニルフルオライド、ポリビニリデンフルオライド）、（４）ポリアミド（例えば１２−ナイロン）、（５）ポリスチレン、（６）ポリアクリロニトリル、（７）熱可塑性エラストマ−、（８）ポリエチレンオキサイド、ポリアセタ−ル、（９）熱可塑性変性セルロ−ス、（１０）ポリスルホン類、（１１）ポリメチル（メタ）アクリレ−ト等が挙げられる。
【００４１】
より具体的には、（１）高密度ポリエチレン［例えば、商品名：ハイゼックス２１００ＪＰ（三井化学社製）、Ｍａｒｌｅｘ６００３（フィリップ社製）等］、（２）低密度ポリエチレン［例えば、商品名：ＬＣ５００（日本ポリケム社製）、ＤＹＭＨ−１（ユニオン−カ−バイド社製）等］、（３）中密度ポリエチレン［例えば、商品名：２６０４Ｍ（ガルフ社製）等］、（４）エチレン−エチルアクリレ−トコポリマ−［例えば、商品名：ＤＰＤ６１６９（ユニオン−カ−バイド社製）等］、（５）エチレン−アクリル酸コポリマ−［例えば、商品名：ＥＡＡ４５５（ダウケミカル社製）等］、（６）ヘキサフルオエチレン−テトラフルオロエチレンコポリマ−［例えば、商品名：ＦＥＰ１００（デュポン社製）等］、（７）ポリビニリデンフルオライド［例えば、商品名：Ｋｙｎａｒ４６１（ペンバルト社製）等］等が挙げられる。
【００４２】
このような熱可塑性樹脂の分子量は重量平均分子量Ｍｗが１００００〜５００００００であることが好ましい。これらの熱可塑性樹脂は１種のみを用いても２種以上を併用してもよく、異なる種類の熱可塑性樹脂同士が架橋された構造を有するものを用いてもよい。
【００４３】
ＰＴＣサーミスタ１０において、サーミスタ素体１の樹脂組成物が熱可塑性樹脂を含む場合には、上述した熱硬化性樹脂を含むＰＴＣサーミスタ１０と比較して、温度上昇に伴う抵抗変化量をより大きくすることができる。
【００４４】
なお、ＰＴＣサーミスタ１０において、熱硬化性樹脂と熱可塑性樹脂とを組み合わせて用いてもよい。
【００４５】
また、上記導電性粒子は、膨張前のサーミスタ素体１中において、該サーミスタ素体１の厚み方向に導電経路を構築する粒子である。そして、温度の上昇に伴ってサーミスタ素体１は膨張し、所定の温度でこの導電経路が切断されてＰＴＣサーミスタ１０の抵抗値が急激に増大することとなる。
【００４６】
このような導電性粒子としては、例えば、金属粉、カーボンブラック等が挙げられる。これらの中でも金属粉が好ましい。この金属粉は、ニッケルを主成分とするものであることが好ましく、具体的には、ニッケルからなるフィラメント状の粒子であることが好ましい。また、金属粉は、１０〜１０００個程度の粒子（平均粒子径１００〜２０００ｎｍ）が鎖状に連なったフィラメント状の構造であることが好ましい。
【００４７】
このような金属粉の平均一次粒径は、好ましくは０．１μm以上、より好ましくは０．５〜４．０μm程度である。これらのうち、平均一次粒径は１．０〜４．０μmが最も好ましい。この平均一次粒径はフィッシュー・サブシーブ法で測定したものである。
【００４８】
サーミスタ素体１において、樹脂組成物中の導電性粒子の含有量は、樹脂組成物全量を基準として２０〜８０質量％であることが好ましい。これにより、非動作時の室温抵抗値を十分に低くすること、大きな抵抗変化量を得ること、及び、素子抵抗のバラツキを十分に減少させることができる。
【００４９】
これに対して、樹脂組成物中の導電性粒子の含有量が２０質量％未満であると、非動作時の室温抵抗値を十分低くすることが困難となる傾向がある。一方、導電性粒子の含有量が８０質量％を超えると、含有量が上記範囲である場合と比較して、大きな抵抗変化量が得られにくくなる傾向があり、また、不均一な混合になることから、ＰＴＣサーミスタ１０の素子抵抗にバラツキが生じやすくなる傾向がある。
【００５０】
サーミスタ素体１における樹脂組成物は、上記熱硬化性樹脂及び／又は上記熱可塑性樹脂と、上記導電性粒子とを少なくとも含むものであるが、樹脂組成物は、これら以外の材料を更に含んでいてもよい。すなわち、樹脂組成物は、例えば、低分子有機化合物等を更に含んでいてもよい。
【００５１】
サーミスタ素体１に低分子有機化合物を含有させると、ＰＴＣサーミスタ１０の抵抗−温度特性曲線にあらわれるヒステリシスが低減され、それにより温度上昇に伴う抵抗変化量を増大させる効果が得られるため好ましい。また、この場合、サーミスタ素体１に含まれる低分子有機化合物は、結晶性ポリマーであることが好ましい。また、低分子有機化合物の分子量は１００〜２０００であることが好ましい。更に、低分子有機化合物は、２０〜３０℃において固体の状態をとるものであるものが好ましい。
【００５２】
低分子有機化合物の具体例としては、例えば、ワックス、油脂、脂肪酸、高級アルコ−ル等から選択されるものである。これらの低分子有機化合物は、市販されており、市販品をそのまま用いることもできる。低分子有機化合物は、これらのうち、１種のみを用いても２種以上を併用してもよい。
【００５３】
より具体的には、ワックスとしては、パラフィンワックスやマイクロクリスタリンワックス等の石油系ワックスをはじめとする植物系ワックス、動物系ワックス、鉱物系ワックスのような天然ワックス等がある。油脂としては、脂肪または固体脂と称されるもの）などが挙げられる。
【００５４】
ワックスや油脂の成分は、炭化水素（具体的には、炭素数２２以上のアルカン系の直鎖炭化水素等）、脂肪酸（具体的には、炭素数２２以上のアルカン系の直鎖炭化水素の脂肪酸等）、脂肪酸エステル（具体的には、炭素数２０以上の飽和脂肪酸とメチルアルコール等の低級アルコールとから得られる飽和脂肪酸のメチルエステル等）、脂肪酸アミド（具体的には、炭素数１０以下の飽和脂肪酸第１アミドやオレイン酸アミド、エルカ酸アミドなどの不飽和脂肪酸アミド等）、脂肪族アミン（具体的には、炭素数１６以上の脂肪族第１アミン）、高級アルコール（具体的には、炭素数１６以上のｎ−アルキルアルコール）などが挙げられる。
【００５５】
更に具体的には、低分子有機化合物として、例えば、パラフィンワックス（例えば、テトラコサンＣ２４Ｈ５０；融点（ｍｐ）４９〜５２℃、ヘキサトリアコンタンＣ３６Ｈ７４；ｍｐ７３℃、商品名ＨＮＰ−１０（日本精蝋社製）；ｍｐ７５℃、ＨＮＰ−３（日本精蝋社製）；ｍｐ６６℃など）、マイクロクリスタリンワックス（例えば、商品名Ｈｉ−Ｍｉｃ−１０８０（日本精蝋社製）；ｍｐ８３℃、Ｈｉ−Ｍｉｃ−１０４５（日本精蝋社製）；ｍｐ７０℃、Ｈｉ−Ｍｉｃ２０４５（日本精蝋社製）；ｍｐ６４℃、Ｈｉ−Ｍｉｃ３０９０（日本精蝋社製）；ｍｐ８９℃、セラッタ１０４（日本石油精製社製）；ｍｐ９６℃、１５５マイクロワックス（日本石油精製社製）；ｍｐ７０℃など）、脂肪酸（例えば、ベヘン酸（日本精化社製）；ｍｐ８１℃、ステアリン酸（日本精化社製）；ｍｐ７２℃、パルミチン酸（日本精化社製）；ｍｐ６４℃など）、脂肪酸エステル（例えば、アラキン酸メチルエステル（東京化成社製）；ｍｐ４８℃など）、脂肪酸アミド（例えば、オレイン酸アミド（日本精化社製）；ｍｐ７６℃）がある。この低分子有機化合物は、動作温度等によって１種あるいは２種以上を選択して用いることができる。
【００５６】
次に、サーミスタ素体１を構成する絶縁性基材について説明する。
【００５７】
上記絶縁性基材は、内部に空隙を有する基材であって、その空隙に上記樹脂組成物を充填することが可能な絶縁性を有する基材である。そして、絶縁性基材は、該絶縁性基材におけるサーミスタ素体１の厚み方向の線膨張係数が、厚み方向に垂直な方向（面方向）の線膨張係数よりも大きい異方性のある基材である。
【００５８】
かかる絶縁性基材としては、上記の役割を果たすことが可能なものであれば特に制限されず、例えば、織布、不織布、連続多孔質体等が挙げられる。これらの中でも、線膨張係数について優れた異方性を有しており、本発明の効果がより十分に得られることから、織布及び不織布が好ましい。
【００５９】
絶縁性基材として織布又は不織布を用いる場合、これらはサーミスタ素体１の面方向に繊維が配向したものとなっている。ここで、繊維の配向方向については、顕微鏡等の倍率が１０倍以上の拡大鏡を使用することにより、容易に確認することができる。
【００６０】
上記織布を構成する繊維としては、例えば、ポリエステル、ポリプロピレン、レーヨン、ナイロン、ポリエチレンテレフタレート（ＰＥＴ）及び液晶ポリマー等の有機物からなる有機物繊維、並びに、ガラス等の無機物からなる無機物繊維が挙げられる。
【００６１】
また、上記不織布を構成する繊維としては、例えば、ポリエステル、ポリプロピレン、レーヨン、ナイロン、ポリエチレンテレフタレート（ＰＥＴ）、パルプ及び液晶ポリマー等の有機物からなる有機物繊維、並びに、ガラス等の無機物からなる無機物繊維が挙げられる。
【００６２】
これらの中でも、織布及び不織布を構成する繊維は、液晶ポリマーからなる繊維であることが好ましい。
【００６３】
かかる液晶ポリマーとして具体的には、例えば、全芳香族ポリエステル、全芳香族ポリアミド等が挙げられる。これらの液晶ポリマーは１種のみを用いても２種以上を併用してもよく、異なる種類の液晶ポリマー同士が架橋された構造を有するものを用いてもよい。
【００６４】
この液晶ポリマーの融点は、動作時の液晶ポリマーの融解等を防止するために、２００〜３５０℃であることが好ましい。
【００６５】
このような液晶ポリマーからなる織布又は不織布を絶縁性基材として用いることにより、サーミスタ素体１は、より十分な線膨張係数の異方性を示すことができる。これにより、ＰＴＣサーミスタは、温度上昇に伴う抵抗変化量をより大きくすることができる。
【００６６】
また、サーミスタ素体１中の上記絶縁性基材の含有量は、サーミスタ素体１全量（絶縁性基材と樹脂組成物との合計量）を基準として、２０〜８０質量％であることが好ましい。絶縁性基材の含有量が上記下限値未満であると、線膨張係数の異方性が小さくなる傾向があり、含有量が上記上限値を超えると、導電性フィラーの含有量が低下し、非動作時の室温抵抗値が上昇する傾向がある。
【００６７】
以上説明したサーミスタ素体１は、該サーミスタ素体１の厚み方向の線膨張係数をα１、厚み方向に垂直な方向の線膨張係数をα２として、（α１／α２）の値が下記式：
１．５≦（α１／α２）
の条件を満たしていることが好ましい。
【００６８】
（α１／α２）の値が上記式を満たすようなサーミスタ素体１を用いることにより、ＰＴＣサーミスタ１０は、サーミスタ素体１の面方向への樹脂組成物の膨張が十分に抑制されており、厚み方向への膨張が十分に増大しているため、温度の上昇に伴って、サーミスタ素体中において導電性微粒子により厚み方向に構築された導電経路がより容易に切断されることとなり、より大きな抵抗変化量を得ることができる。
【００６９】
次に、上述したサーミスタ素体１及びＰＴＣサーミスタ１０の製造方法の好適な一例について説明する。まず、サーミスタ素体１の製造方法について説明する。
【００７０】
サーミスタ素体１を製造する場合、まず、熱可塑性樹脂及び／又は熱硬化性樹脂と、導電性粒子とを少なくとも含む樹脂組成物含有液を以下の手順で調製する。
【００７１】
はじめに、熱可塑性樹脂及び／又は熱硬化性樹脂を、予め乾燥処理を施した導電性粒子を加え、例えばミル等の撹拌手段を用いて撹拌混合することにより、樹脂組成物含有液を調製する。このとき、熱可塑樹脂を用いる場合には、撹拌混合とともに熱処理を行ってもよい。この熱処理は混練（溶融混練）と呼ばれるものである。熱処理の温度は、熱可塑性樹脂の融点以上の温度であることが好ましく、熱可塑性樹脂の融点に対して５〜４０℃以上高い温度であることがより好ましい。また、樹脂として主に熱硬化性樹脂を用いる場合には、これらを溶解可能な溶媒中で溶解させてから導電性粒子と混合できる。また、熱硬化性樹脂を用いる場合には、硬化時間短縮及び低温硬化の目的で、樹脂組成物含有液中に硬化促進剤を含有させてもよい。
【００７２】
上述した混練の作業は、公知の混練技術を使用すればよく、ニ−ダ、押し出し機、ミル、ディスパー等の撹拌手段で、例えば、１０〜１２０分程度行えばよい。
【００７３】
次に、絶縁性基材を用意する。この絶縁性基材としては、市販の織布、不織布を使用することができるが、例えば、不織布の場合には、以下の方法により製造されたものを使用することができる。
【００７４】
すなわち、（１）素材となる繊維を水中で分散させ、ワイヤー上でシートを成形し、このシートをプレスすることにより脱水し、ドライヤー等で残存する水分を除去する湿式法、（２）熱可塑性樹脂を溶融紡糸する方法であって、紡糸ノズルの出口に高温高圧の空気流を吹き出すことにより繊維を延伸及び開繊し、捕集ネットコンベア（ドラム）上に繊維を集積させてシート化するメルトブロー法、等により製造された不織布を使用することができる。
【００７５】
これらの製造方法により製造された不織布は、線膨張係数について十分な異方性を有しているため好ましい。なお、このような不織布の異方性は、先に説明した熱機械分析装置（ＴＭＡ）を用いた確認方法以外に、例えば、顕微鏡等で繊維の堆積方向を観察することで確認することが可能である。また、織布の場合にも上記と同様の方法で異方性を確認することができる。このような絶縁性基材は、予めサーミスタ素体として要求される大きさに成形されたものを用いてもよい。
【００７６】
次に、調製した樹脂組成物含有液中に上記絶縁性基材を浸漬することにより、絶縁性基材の空隙に樹脂組成物含有液を含浸する。その後、樹脂組成物含有液を含む絶縁性基材を乾燥させることにより、樹脂組成物が絶縁性基材の空隙に充填されたシート状のプリプレグを得る。そして、必要に応じて複数枚のプリプレグを積層して積層体を構成し、これをサーミスタ素体１とする。
【００７７】
なお、１枚のプリプレグを用いる場合には、このプリプレグ単独でサーミスタ素体１となる。また、サーミスタ素体１は、所望の大きさに切断して用いてもよい。
【００７８】
また、サーミスタ素体１の製造方法は、上記の方法に限定されず、例えば、以下の方法によっても製造することができる。
【００７９】
すなわち、（１）ＰＴＣサーミスタ１０を構成する電極２又は電極３上に上記樹脂組成物含有液を塗布して塗膜を形成し、この塗膜上に上記絶縁性基材を配置して加熱加圧処理を施す方法、（２）樹脂組成物をシート状に成形し、このシート状の樹脂組成物と上記絶縁性基材とを重ね合わせて加熱加圧処理を施す方法、等によりサーミスタ素体１を作製してもよい。
【００８０】
以上のようにしてサーミスタ素体１を作製した後、このサーミスタ素体１を用いてＰＴＣサーミスタ１０を製造する。
【００８１】
ここで、サーミスタ素体１を使用してＰＴＣサーミスタ１０を製造する方法としては、公知のサーミスタの製造技術を適用することができる。すなわち、用意した電極２と電極３との間にサーミスタ素体１を配置して加熱加圧処理を施し、リード４を電極２に電気的に接続し、電極３にリード５を電気的に接続してサーミスタ１０を完成する。
【００８２】
（第２実施形態）
次に、本発明によるＰＴＣサーミスタの第２実施形態について説明する。第２実施形態に係るＰＴＣサーミスタは、サーミスタ素体が以下のように構成されていること以外は、第１実施形態に係るＰＴＣサーミスタ１０と同様の構成を有している。
【００８３】
すなわち、第２実施形態におけるサーミスタ素体は、該サーミスタ素体の厚み方向に垂直な方向に配向した液晶ポリマーと、導電性粒子とを含むものである。
【００８４】
ここで、上記液晶ポリマーとしては、例えば、全芳香族ポリエステル、全芳香族ポリアミド等が挙げられる。これらの液晶ポリマーは１種のみを用いても２種以上を併用してもよく、異なる種類の液晶ポリマー同士が架橋された構造を有するものを用いてもよい。
【００８５】
この液晶ポリマーの融点は、動作時の液晶ポリマーの融解による流動、素体の変形などを防止するために、２００〜３５０℃であることが好ましい。
【００８６】
この液晶ポリマーは、熱可塑性樹脂であるとともに、第１実施形態における絶縁性基材と同様に、サーミスタ素体の厚み方向の線膨張係数が面方向の線膨張係数よりも大きい異方性を有している。そのため、液晶ポリマーは、温度の上昇に伴って膨張するが、サーミスタ素体の面方向への膨張が抑制され、その分、厚み方向へ大きく膨張することとなる。したがって、温度の上昇に伴って、サーミスタ素体中において導電性微粒子により厚み方向に構築された導電経路が容易に切断されることとなり、十分に大きな抵抗変化量を有するＰＴＣサーミスタを得ることができる。
【００８７】
第２実施形態におけるサーミスタ素体中の液晶ポリマーの含有量は、サーミスタ素体全量を基準として５０〜９０質量％であることが好ましい。液晶ポリマーの含有量が上記下限値未満であると、導電性フィラーの含有量が低下し、非動作時の室温抵抗値が高くなる傾向があり、含有量が上記上限値を超えると、大きな抵抗変化量が得られにくくなる傾向がある。
【００８８】
また、第２実施形態におけるサーミスタ素体を構成する上記導電性粒子は、第１実施形態において説明した導電性粒子と同様のものが用いられる。
【００８９】
第２実施形態におけるサーミスタ素体は、上記液晶ポリマーと、上記導電性粒子とを少なくとも含むとともに、これら以外の材料を更に含んでいてもよい。すなわち、サーミスタ素体は、例えば、低分子有機化合物等を更に含んでいてもよい。かかる材料としては、第１実施形態における樹脂組成物中に必要に応じて添加される材料と同様のものを用いることができる。
【００９０】
これらの中でも、第２実施形態におけるサーミスタ素体に低分子有機化合物を含有させることが好ましい。これにより、ＰＴＣサーミスタの抵抗−温度特性曲線にあらわれるヒステリシスが低減され、それにより温度上昇に伴う抵抗変化量を増大させる効果が得られる。
【００９１】
本実施形態のＰＴＣサーミスタは、サーミスタ素体が以下の方法で製造されること以外は、第１実施形態のＰＴＣサーミスタ１０と同様にして製造される。
【００９２】
すなわち、はじめに、液晶ポリマーに予め乾燥処理を施した導電性粒子を加え、例えばミル等の撹拌手段を用いて撹拌混合することにより混合物を得る。
【００９３】
次に、得られた混練物を成形し、シート状の成形体（サーミスタ素体）を得る。より具体的には、上記混練物に対してロ−ル成形やプレス成形等の成形処理を施し、所定の厚みのシ−ト形状とすることにより、液晶ポリマーがサーミスタ素子の面方向に配向したシート状の成形体を得ることができる。また、シート化した成形体を、所定の大きさにシャ−リングしてもよい。
【００９４】
こうして、第２実施形態におけるサーミスタ素体の作製を完了する。
【実施例】
【００９５】
以下、実施例及び比較例を挙げて本発明について更に詳しく説明するが、本発明はこれらの実施例に何ら限定されるものではない。
【００９６】
［実施例１］
熱硬化性樹脂としてジシクロペンタジエン型エポキシ樹脂（大日本インキ化学工業社製、商品名：ＨＰ−７２００Ｈ、エポキシ当量：２８０）１００質量部と、硬化剤としてビフェニル骨格含有ノボラックフェノール樹脂（明和化成社製、商品名：ＭＥＨ−７８５１−３Ｈ、水酸基当量：２２３）８０質量部と、硬化促進剤として２−エチル−４−メチルイミダゾール１質量部と、からなる混合物に、溶剤としてプロピレングリコールモノメチルエーテル（ＰＧＭ）を加えて撹拌混合することにより、固形分６５質量％のエポキシ樹脂ワニスを調製した。
【００９７】
このエポキシ樹脂ワニスに、導電性粒子としてニッケル粉（ＩＮＣＯ製、商品名：ｔｙｐｅ２５５）を加えて撹拌混合することにより、固形分全量を基準としたときのニッケル粉の含有率が８０質量％である樹脂組成物含有液を得た。
【００９８】
得られた樹脂組成物含有液を、メルトブローン法にて面方向に繊維が配向するように作製された全芳香族ポリエステル不織布（クラレ社製、商品名：ベクルス、厚み：４０μｍ）に含浸し、乾燥することにより、樹脂組成物６０質量％が不織布４０質量％の空隙に充填された縦５００ｍｍ、横５００ｍｍ、厚み５０μｍのプリプレグを得た。
【００９９】
このプリプレグ１０枚を積層して厚み５００μｍのサーミスタ素体とし、このサーミスタ素体の両面に、縦５２０ｍｍ、横５２０ｍｍ、厚み２５μｍのニッケル箔を配置して積層体を得た。そして、この積層体を、温度１７０℃、圧力４ＭＰａで１００分間加熱加圧し、厚み５００μｍのＰＴＣサーミスタを得た。
【０１００】
［比較例１］
実施例１と同様の手順で固形分６５質量％のエポキシ樹脂ワニスを調製した。このエポキシ樹脂ワニスに、導電性粒子として実施例１で使用したものと同様のニッケル粉を加えて撹拌混合することにより、固形分全量を基準としたときのニッケル粉の含有率が７０質量％である樹脂組成物含有液を得た。
【０１０１】
得られた樹脂組成物含有液を、縦５００ｍｍ、横５００ｍｍ、厚み２５μｍのニッケル箔上に塗布し、乾燥することにより、厚み５００μｍのサーミスタ素体をニッケル箔上に形成した。このサーミスタ素体上に、上記と同様のニッケル箔を配置し、温度１７０℃、圧力０．５ＭＰａで１００分間加熱加圧し、厚み５００μｍのＰＴＣサーミスタを得た。
【０１０２】
［比較例２］
熱硬化性樹脂としてビスフェノールＡ型エポキシ樹脂（大日本インキ化学工業社製、商品名：ＥＰＩＣＬＯＮ８５０、エポキシ当量：１９０）１００質量部と、硬化剤としてメチルテトラヒドロ無水フタル酸（大日本インキ化学工業社製、商品名：Ｂ５７０、酸無水物当量：１６８）８８質量部と、からなる混合物に、溶剤としてプロピレングリコールモノメチルエーテル（ＰＧＭ）を加えて撹拌混合することにより、固形分６５質量％のエポキシ樹脂ワニスを調製した。
【０１０３】
このエポキシ樹脂ワニスに、導電性粒子として実施例１で使用したものと同様のニッケル粉を加えて撹拌混合することにより、固形分全量を基準としたときのニッケル粉の含有率が６５質量％である樹脂組成物含有液を得た。
【０１０４】
得られた樹脂組成物含有液を、縦５００ｍｍ、横５００ｍｍ、厚み２５μｍのニッケル箔上に塗布し、乾燥することにより、厚み５００μｍのサーミスタ素体をニッケル箔上に形成した。このサーミスタ素体上に、上記と同様のニッケル箔を配置し、温度１７０℃、圧力０．５ＭＰａで１００分間加熱加圧し、厚み５００μｍのＰＴＣサーミスタを得た。
【０１０５】
（特性評価試験）
実施例１及び比較例１〜２で得られたＰＴＣサーミスタについて、マルチメータを用いた４端子法により、２５℃での初期抵抗値を測定した。その結果を表１に示す。
【０１０６】
また、実施例１及び比較例１〜２で得られたＰＴＣサーミスタについて、初期抵抗値からの抵抗変化量を調べるために、昇温速度２℃／分で２５℃から２００℃まで昇温した時の最大抵抗値を、マルチメータを用いた４端子法により測定した。なお、耐熱性を評価するために、上記と同じ昇温速度で２００℃から２６０℃まで昇温し、２５℃まで自然冷却した後（２６０℃ピークリフロー後）のＰＴＣサーミスタのサーミスタ素体に、クラック等の異常が発生していないかを観察した。これらの結果を表１に示す。
【０１０７】
また、実施例１及び比較例１〜２で得られたＰＴＣサーミスタのガラス転移点を表１に示す。
【０１０８】
【表１】
2005285999.tif 000003
【０１０９】
表１に示した結果から明らかなように、実施例１のＰＴＣサーミスタは、比較例１〜２のＰＴＣサーミスタと比較して、最大抵抗率が飛躍的に向上しており、温度上昇に伴う抵抗変化量が十分に大きくなっていることが確認された。また、実施例１のＰＴＣサーミスタは、２６０℃ピークリフロー後のサーミスタ素体にクラック等の異常が生じていないことから、十分な耐熱性を有していることが確認された。以上より、本発明のＰＴＣサーミスタは、温度上昇に伴う抵抗変化量を十分に大きくすることができることが確認された。
【図面の簡単な説明】
【０１１０】
【図１】本発明のＰＴＣサーミスタの第１実施形態の基本構成を示す模式断面図である。
【符号の説明】
【０１１１】
１…サーミスタ素体、２…電極、３…電極、４…リード線、５…リード線、１０…ＰＴＣサーミスタ。
【図１】
2005285999.tif 000004